(57)【要約】【課題】本発明は、伸縮性、耐熱性、機械的強度および外観に優れ、手などの身体によくフィットして作業性がよい上に、高級感のある紡毛調の風合いを有する防護手袋を提供せんとするものである。【解決手段】本発明の防護手袋は、芯糸に弾性繊維を用い、鞘糸に、耐熱性および／または高強度の短繊維束を用いてなる被覆糸で構成されていることを特徴とするものである。【選択図】　図１
2004011060.tif 000002
【特許請求の範囲】
【請求項１】
芯糸に弾性繊維を用い、鞘糸に耐熱性および／または高強度の短繊維束を用いてなる被覆糸で構成されていることを特徴とする防護手袋。
【請求項２】
前記耐熱性および／または高強度の短繊維束が、ＪＩＳ　Ｋ　７２０１に基づいて測定される限界酸素指数が２４以上であり、かつ、ＪＩＳ　Ｋ７１２０に基づいて測定される熱分解温度が４００℃以上であることを特徴とする請求項１に記載の防護手袋。
【請求項３】
前記耐熱性および／または高強度の短繊維束が、アラミド繊維であることを特徴とする請求項１または２に記載の防護手袋。
【請求項４】
前記アラミド繊維が、パラ系アラミド繊維であることを特徴とする請求項３に記載の防護手袋。
【請求項５】
前記耐熱性および／または高強度の短繊維束が、ポリパラフェニレンテレフタルアミド繊維であることを特徴とする請求項１または２に記載の防護手袋。
【請求項６】
前記耐熱性および／または高強度の短繊維束が、引っ張り強度が９ｃＮ／ｄｔｅｘ以上であるポリビニルアルコール繊維であることを特徴とする請求項１または２に記載の防護手袋。
【請求項７】
前記弾性繊維が、ポリウレタン系弾性繊維である請求項１〜６のいずれかに記載の防護手袋。
【請求項８】
前記防護手袋が、編み織物組織で構成されている請求項１〜７のいずれかに記載の防護手袋。
【請求項９】
前記防護手袋が、前記被覆糸を１０ｗｔ％以上含むものであることを特徴とする請求項１〜８のいずれかに記載の防護手袋。
【発明の詳細な説明】
【０００１】
【発明の属する技術分野】
本発明は、耐燃焼性、耐熱性、ストレッチ性に優れた防護手袋に関する。
【０００２】
【従来の技術】
衣料や産業資材として広く用いられているナイロンやポリエステル繊維等の汎用熱可塑性合成繊維は約２５０℃前後で溶融し、また限界酸素指数は約２０前後であり、空気中でよく燃焼する。従ってこれらの汎用熱可塑性合成繊維は、炎や高熱に曝される危険の大きい場面で使用される防護手袋、例えば消防、自動車レース用、製鉄用または溶接用の手袋などの防護用手袋としての繊維素材として適しているとはいえない。
【０００３】
アラミド繊維、全芳香族ポリエステル繊維またはポリパラフェニレンベンゾビスオキサゾール繊維等の耐熱高機能繊維は約２５０℃前後では溶融せず、その分解温度が約５００℃前後と高温である。また限界酸素指数は約２４以上であって、空気中では熱源である炎を近づけることによって燃焼するが、炎を遠ざけると燃焼を続けることができない。
【０００４】
このように、耐熱高機能繊維は耐熱性および難燃性に優れた素材である。それゆえに、例えば耐熱高機能繊維であるアラミド繊維は炎や高熱に曝される危険の大きい場面での防護用手袋として好んで用いられている。
【０００５】
中でも、耐熱性とともに高強度特性をも併せ持ったパラ系アラミド繊維は、引裂き強さと耐熱性を要するスポーツ衣料や作業服、ロープ、タイヤコードなどに利用されているばかりでなく、創傷防止のための作業用手袋、作業衣などの防護衣料としても広く利用されている。
【０００６】
パラ系アラミド繊維は、ポリパラフェニレンテレフタルアミド繊維（以下ＰＰＴＡ繊維と記す）が良く知られており、例えば米国特許第３，７６７，７５６号明細書、特公昭５６−１２８３１２号公報に、ＰＰＴＡ繊維の製造方法が開示されている。
【０００７】
一方、メタ系アラミド繊維は、パラ系アラミド繊維のように耐切創性や、高い引っ張り強さはないが、その耐熱性を特長として消防服や断熱フィルター、耐熱収塵フィルター、電気絶縁材料などに用いられている。
【０００８】
従来、これら耐熱高強度繊維を用いて衣料製品などの繊維製品を製造する際には、伸縮性のないフィラメント糸や紡績糸などの形態で該繊維が利用されているにすぎなかった。
しかし、フィラメント糸や紡績糸などの伸縮性のない糸条を布地に加工して衣料製品を製造しても、該衣料製品に伸縮性が劣っているため、該衣料製品を着用した場合に、着心地が悪く、また活動しにくいという難点があった。また、かかる伸縮性の無い糸条から作られた作業用手袋は着用感が悪く、作業効率を低下させる原因となっていた。
【０００９】
かかる市場の要求に鑑みて、特開昭４８−１９８１８号公報、特開昭５３−１１４９２３号公報、特開平３−２７１１７号公報、特開平１−１９２８３９号公報、特開平６−２８０１２０号公報などで、耐熱性フィラメント糸または耐熱高機能短繊維束に捲縮を付与する方法についての提案がなされて、公知である。
【００１０】
しかし、これらの公知のいずれの方法においても、良好な伸縮性と紡毛調の柔らかな風合いを持った繊維糸条を提供することはできなかった。
【００１１】
【発明が解決しようとする課題】
本発明は、かかる従来技術の背景に鑑み、伸縮性、耐熱性、機械的強度および外観に優れ、手などの身体によくフィットして作業性がよい上に、高級感のある紡毛調の風合いを有する防護手袋を提供せんとするものである。
【００１２】
【課題を解決するための手段】
本発明は、かかる課題を解決するために、次のような手段を採用するものである。すなわち、本発明の防護手袋は、芯糸に弾性繊維を用い、鞘糸に、耐熱性および／または高強度の短繊維束を用いてなる被覆糸で構成されていることを特徴とするものである。
【００１３】
【発明の実施の形態】
本発明は、前記課題、つまり伸縮性、耐熱性、機械的強度および外観に優れ、さらに手や体によくフィットして作業性がよい上に、高級感のある紡毛調の風合いを有する防護手袋について、鋭意検討し、耐熱性および／または高強度の短繊維束と、高い伸縮性を持つスパンデックスなどの弾性繊維とを組み合わせて作った被覆糸を用いて防護手袋を作ってみたところ、かかる課題を一挙に解決することを究明したものである。
【００１４】
本発明において防護手袋とは、消防用手袋、溶鉱炉における作業手袋、溶接作業手袋、自動車レーサー用手袋などの耐熱防護手袋、工場や林業、建設業など突起物や激しい摩耗から手を防護する必要のある防護手袋、各種スポーツやアウトドア用の防護手袋、また同様の目的で用いられる各種手袋を含むものである。
【００１５】
以下、本発明の防護手袋について図を用いて説明する。
【００１６】
図１は、本発明の防護手袋を構成する被覆糸の一例を示す概略側面図である。該被覆糸（ハ）は、芯糸である弾性繊維（イ）の周りを、鞘糸である耐熱高機能繊維束（ロ）によって、一重または二重に撚回被覆して構成されているものである。
【００１７】
かかる被覆糸の芯糸を構成する弾性繊維としては、天然ゴム、合成ゴムなどからなる繊維状物や、ゴムのような伸縮性をもつ合成繊維を使用とができる。なかでも高い伸縮性を持つポリウレタン系弾性繊維が好ましく使用される。
【００１８】
かかるポリウレタン系弾性繊維としては、ポリマージオールと有機ジイソシアネートを主体とするイソシアネートと多官能活性水素化合物を反応させて得られるポリウレタン重合体を紡糸して得られたものが好ましく使用される。
【００１９】
かかるポリマージオールとしては、ポリテトラメチレングリコール、ポリエチレングリコール、プロピレンエーテルグリコールのようなポリエーテルグリコール類、エチレングリコール、１，６−ヘキサンジオール、１，４−ブタンジオール、ネオペンチルグリコールなどのグリコール類の少なくとも一種とアジピン酸、スベリン酸、アゼライン酸、セバシン酸、β−メチルアジピン酸、イソフタル酸などのジカルボン酸の少なくとも一種を反応させて得られるポリエステルグリコール類、ポリカプロラクトングリコール、ポリヘキサメチレンジカーボネートグリコールのようなポリマージオールの一種または二種以上の混合物または共重合物を使用することができる。
【００２０】
また、前記有機ジイソシアネートとしては、４，４´−ジフェニルメタンジイソシアネート、１，５−ナフタレンジイソシアネート、１，４−フェニレンジイソシアネート、２，４−トリレンジイソシアネート、ヘキサメチレンジイソシアネート、１，４−シクロヘキサンジイソシアネート、４，４´−ジシクロヘキシルメタンジイソシアネート、イソホロンジイソシアネートのような有機ジイソシアネートの一種または二種以上の混合物が使用される。かかる有機ジイソシアネートに、さらにトリイソシアネートを少量併用してもよい。
【００２１】
また、前記多官能活性水素化合物としては、エチレンジアミン、１，２−プロピレンジアミン、ヘキサメチレンジアミン、キシリレンジアミン、４，４´−ジフェニルメタンジアミン、ヒドラジン、１，４−ジアミノピペラジン、エチレングリコール、１，４−ブタンジオール、１，６−ヘキサンジオール、水などの一種またはこれらの二種以上の混合物が使用される。所望により、これら多官能活性水素化合物に、モノアミン、モノアルコールのような停止剤を少量併用してもよい。
【００２２】
また、２，６−ジテトラブチルパラクレゾール、亜リン酸エステルなどの酸化防止剤、ヒドロキシベンゾフェノン系またはヒドオキシベンゾチアゾールなどの光または紫外線吸収剤、１，１−ジアルキル置換セミカルバジド、ジチオカルバミン酸塩などのガス黄変、劣化防止剤、および酸化チタン、酸化亜鉛などの白色顔料を適宜使用することができる。
【００２３】
かかるポリウレタン系弾性繊維の繊度としては、１１〜９４０ｄｔｅｘの範囲のものが好ましく、２２〜３１０ｄｔｅｘの範囲のものがより好ましい。すなわち、１１ｄｔｅｘ未満であると、カバリングおよび製編、製織工程で、糸切れの原因となったり、衣服を形成したとき、着用時のフィット性が十分なものを得ることができない。一方、９４０ｄｔｅｘを越えると、剛性が高く、柔軟性の求められる衣料には向かない。
【００２４】
また、かかる芯糸の破断伸度としては、３００％以上であることが好ましい。破断伸度が３００％未満であると、布帛を形成したとき、十分な伸縮性を得ることができない。
【００２５】
かかるポリウレタン系弾性繊維の断面形状としては、特に限定されるものではなく、円形であっても、扁平であっても、またその他の形状であってもよい。
【００２６】
本発明の被覆糸における鞘糸は、耐熱高機能短繊維束が使用される。かかる耐熱高機能短繊維束としては、ＪＩＳ　Ｋ　７２０１に基づいて測定される限界酸素指数が２４以上の難燃性と、ＪＩＳ　Ｋ　７１２０に基づいて測定される、すなわち示差走査熱量測定法によって測定される熱分解温度が４００℃以上の耐熱性とを同時に満足する繊維が好ましく使用される。
【００２７】
このような耐熱特性をもった繊維は、炎や高熱に曝される危険の大きい場面での防護手袋、例えば消防手袋、自動車レース用の手袋、製鉄用作業手袋または溶接用作業手袋に用いる繊維素材として好ましく使用されるものである。
【００２８】
かかる耐熱高機能短繊維としては、例えば、アラミド繊維、全芳香族ポリエステル繊維（例えば株式会社クラレ製、商品名ベクトラン）、ポリパラフェニレンベンゾビスオキサゾール繊維（例えば東洋紡株式会社製、商品名ザイロン）、ポリベンズイミダゾール繊維、ポリアミドイミド繊維（例えばローヌプーラン社製、商品名ケルメル）、ポリイミド繊維などが用いられる。アラミド繊維にはメタ系アラミド繊維とパラ系アラミド繊維がある。メタ系アラミド繊維としては、例えば、ポリメタフェニレンイソフタルアミド繊維（デュポン社製、商品名ノーメックス）などのメタ系全芳香族ポリアミド繊維を使用することができる。
【００２９】
前記パラ系アラミド繊維としては、例えば、ポリパラフェニレンテレフタルアミド繊維（東レ・デュポン株式会社製、商品名ケブラー）およびコポリパラフェニレン−３，４’−ジフェニルエーテルテレフタルアミド繊維（帝人株式会社製、商品名テクノーラ）などのパラ系全芳香族ポリアミド繊維が用いられる。
【００３０】
耐熱高機能繊維のなかで、引っ張り強度が９ｃＮ／ｄｔｅｘ以上である全芳香族ポリエステル繊維、ポリパラフェニレンベンゾビスオキサゾール繊維、パラ系アラミド繊維などは、耐熱性、難燃性に加えて、鋭利な刃物などに対して切れにくいことから、創傷防止のための作業用手袋や作業衣としても、好ましく使用することができる。
【００３１】
本発明においては、耐熱性、難燃性とともに高強度特性および耐切創性に優れている点から、パラ系アラミド繊維が好ましく、なかでも難燃性が高いことからポリパラフェニレンテレフタルアミド繊維が特に好ましく使用される。
【００３２】
かかる耐熱高機能繊維束は、前記耐熱高機能短繊維束の１種類からなっていてもよいし、任意の２種以上の前記耐熱高機能短繊維束からなっていてもよい。また、ポリエステル、ナイロン、ポリビニルアルコール系繊維など他の自体公知の繊維との混繊、交撚などによる複合糸とした形のものも使用することができる。
【００３３】
前記耐熱高機能短繊維束としては、紡績糸、ストレッチブレークヤーン、撚りの無い糸すなわち短繊維の集合体など、どのような構造や形態のものであっても良い。
【００３４】
かかる耐熱高機能短繊維束を構成する短繊維の繊維長は、好ましくは２５〜１０００ｍｍ、より好ましくは３０〜２００ｍｍである。紡績などの加工においては、２５ｍｍ以上が好ましく、紡毛調のやわらかな風合いを得る上では、１０００ｍｍ以下であるのが望ましい。
【００３５】
かかる耐熱高機能短繊維束の単繊維繊度は、用途目的に応じ、表面外観、耐熱性、伸縮性、風合い等を考慮して適宜選択すればよいが、好ましくは０．２〜５ｄｔｅｘ、より好ましくは０．５〜３ｄｔｅｘである。かかる単繊維繊度は、紡績などの加工においては、０．２ｄｔｅｘ以上であるのが好ましく、紡毛調の柔らかな風合いを得る上では、５Ｄｄｔｅｘ以下であるのが望ましい。
【００３６】
次にも、かかる鞘糸の太さは、用途目的に応じて、１４８ｄｔｅｘ〜３９４ｄｔｅｘ（綿番手４０ｓ／１〜１５ｓ／１）の範囲のものが好ましく使用される。
【００３７】
本発明の被覆糸の鞘糸が撚り糸の場合の撚り方向はＳ、Ｚのいずれでも良いが、被覆糸のトルクを軽減させる観点から、カバリングの撚り方向の逆方向が好ましい。
【００３８】
かかる鞘糸に与える撚り数は、特に限定しないが、撚数＝Ｋ・Ｓ１／２の式で定められる撚り係数Ｋで２．０〜４．５の範囲にするのが好ましい。
【００３９】
撚り係数Ｋが２．０未満では、撚りが少なすぎるために、鞘糸の強力が十分でなく、被覆糸の加工工程において糸切れを発生し、加工効率を低下させることがある。Ｋが４．５を越えると、撚りが高すぎるために、スナールが発生しやすいので、均一な被覆糸が得られにくくなる傾向がある。また、熱セットなどにより、スナールの発生を防止したとしても、高い撚りのために、得られる被覆糸は風合いの硬いものとなる。
【００４０】
ここでＳは綿番手を表す。綿番手Ｓは、４５３．６ｇ（１ポンド）の重量の糸の長さが７６７．８ｍ（８４０ヤード）×Ｓであることを示す。
【００４１】
本発明の被覆糸は、優れた伸縮性を得る観点から、鞘糸が芯糸の回りを一重に被覆したものであってもよく、また、優れた被覆性を得る観点から、鞘糸が芯糸の回りを二重に被覆したものであってもよい。
【００４２】
次に、本発明の被覆糸の製造方法について説明する。図２は、本発明の被覆糸の製造方法の一例を示す概略模式図である。
【００４３】
本発明においては、ポリウレタン系弾性繊維を芯糸として用い、その上から前記耐熱高機能短繊維束を鞘糸として被覆するものである。被覆の際には、市販のカバリング機等が好ましく用いられる。
【００４４】
図２は、二重被覆の例であり、図２において、芯糸１として使用するポリウレタン繊維は転がし給糸ローラ３により積極送りさるが、そのときの条件としては、この転がし給糸ローラ３と、フィードローラ４との間で１．２以上２．４以下の範囲でプレドラフトし、転がし給糸ローラ３とデリベリローラ１１の間のドラフトが２．４以上４．０以下の範囲となるように設定するが好ましい。
【００４５】
転がし給糸ローラ３とフィードローラ４との間で、プレドラフトが１．２未満ではポリウレタン繊維固有の粘着性の観点から、転がし給糸ローラ３とフィードローラ４との間でポリウレタン繊維がたるむことにより、転がし給糸ローラ３巻付き、糸切れが発生しやすくなり、一方、プレドラフトが２．４を越えると、延伸過多による糸切れの原因となる。また、転がし給糸ローラ３とデリベリローラ１１間のドラフトに関しては、２．４未満であれば、十分な伸縮性を持った被覆糸を得ることができず、一方４．０を越えると、延伸過多による糸切れの原因となる。
【００４６】
鞘糸は、市販の高速ワインダーにより、Ｈボビン２に巻き取られた後、図２のように下段スピンドル５および上段スピンドル７に設置され、スピンドルを回転させることによって芯糸に巻き付けられ、被覆糸を形成する。
【００４７】
得られた被覆糸は、テイクアップローラ１３によりチーズ１４に巻き取られる。
【００４８】
なお、一重被覆糸を製造する際には、上段スピンドルまたは下段スピンドルのいずれか一方にＨボビン１本を設置して、スピンドルを回転させることによって芯糸に鞘糸を巻き付ける。
【００４９】
鞘糸を芯糸に被覆する際、鞘糸の被覆撚り数は、鞘糸の番手により適宜選択すればよいが、１００〜２０００回／ｍの範囲とするのが好ましい。１０回／ｍ未満では、芯糸と鞘糸が分離することがあり、また２０００回／ｍ以上では、被覆糸が硬くなったり、伸縮性が低下することがある。
【００５０】
また、二重に被覆する場合上撚りは、下撚りのトルクを打ち消す観点から、撚り方向が下撚りと逆方向であることが好ましく、また同様の観点から上撚りの撚数は、下撚りの撚数の０．７〜０．９倍の撚数であることが好ましい。
【００５１】
本発明の被覆糸は、編地や織物に加工して、次のような防護手袋に有用である。たとえば、炎や火花、溶けた金属など高温に曝される場面で用いられる耐熱手袋、突起物や鋭利な破片などから腕や手を防護する作業用手袋、各種スポーツやアウトドア活動用の防護手袋素材として適しており、これらの防護手袋の表地および／または裏地、中地、あるいは防護手袋全体に用いることができる。具体的には例えば消防用手袋、溶鉱炉における作業手袋、溶接作業手袋、自動車レーサー用手袋、その他各種手袋がある。
【００５２】
本発明の高い伸縮性をもつ耐熱高機能繊維からなる被覆糸を用いた編み地や織物からなる防護手袋にエラストマーを含浸させたり、エラストマーと張り合わせ接着することにより、耐熱性、耐切創性、などの特性に加え、耐摩耗性、防水性などを併せ持った防護手袋が得られる。前記エラストマーとしては、例えばポリウレタン樹脂、ニトリルブタジエンラバー、塩化ビニル、天然ゴムなどが用いられる。
【００５３】
本発明の被覆糸を用いた防護手袋は、本発明の被覆糸を１０ｗｔ％以上好ましくは４０ｗｔ％以上、より好ましくは５０ｗｔ％以上含むことが望ましい。本発明の被覆糸を１０％以上含むことにより、本発明の目的とする耐熱性、耐燃焼製、ストレッチ性を得ることができる。
【００５４】
さらに検討をすすめた結果、耐熱性繊維ではないが、非熱可塑性繊維である引っ張り強度９ｃＮ／ｄｔｅｘ以上の高強度ポリビニルアルコール繊維に本技術を適用して、熱によって溶けたりせず、鋭利な刃物などに対して切れにくい創傷防止のための防護手袋として利用できることも見出した。高強度ポリビニルアルコール繊維を用いた被覆糸は、前記耐熱高機能繊維を用いた被覆糸とまったく同様の方法で得られる。すなわちポリウレタン系弾性繊維を芯糸として用い、その上から高強度ポリビニルアルコール繊維短繊維束を鞘糸として被覆するのである。
【００５５】
【実施例】
以下実施例により本発明をより詳細に説明する。ただし、本発明がこれら実施例により限定されるものではない。
【００５６】
各物性等の評価方法は次の方法に依拠した。
［引張強度］
自記記録装置付定速伸長型引張試験機を用い、１ｄｔｅｘ当たり７ｍｇの初荷重をかけた状態で１０ｃｍのつかみの間隔に取付、引張速度を２０ｃｍ／ｍｉｎとして、破断するまで引き伸ばし、破断時点での強度を測定した。
［５ｃＮ荷重時の伸度および残留ひずみ］
自記記録装置付定速伸長型引張試験機を用い、１ｄｔｅｘ当たり７ｍｇの初荷重をかけた状態で１０ｃｍのつかみの間隔に取付、引張速度を２０ｃｍ／ｍｉｎとして、５ｃＮの荷重まで引き伸ばし、５ｃＮの荷重時の伸度を測定した。５ｃＮの荷重後、直ちに、同じ速度で除重し、完全に除重した時点での伸度を残留ひずみとした。
［繊度］
ＪＩＳ　Ｌ　１０１３：１９９９　化学繊維フィラメント糸試験方法８．３により繊度を測定した。
［限界酸素指数］
ＪＩＳ　Ｋ　７２０１：１９９９　酸素指数法による高分子材料の燃焼試験方法により測定した。
［熱分解点］
ＪＩＳ　Ｋ　７１２０：１９８７　プラスチックスの熱重量測定方法により測定した。
［熱溶融性］
５００℃に加熱された金属棒（直径０．６ｃｍ）の先端に６ｘ６ｃｍの試料を自重のもとに水平に５秒間接触させたとき、熱によって布にできた穴あきの程度を金属棒の断面積と相対比較して級で判定する。
５級；穴あき無し、４級；１／４穴あき、３級；１／２穴あき、２級；３／４穴あき、１級；完全に穴があく。
［切創抵抗（切れ難さＣｕｔ　ｒｅｓｉｓｔａｎｃｅ）］　ＩＳＯ　１３９９７：１９９９
Ｐｒｏｔｅｃｔｉｖｅ　ｃｌｏｔｈｉｎｇ　−　Ｍｅｃｈａｎｉｃａｌ　ｐｒｏｐｅｒｔｉｅｓ　−　Ｄｅｔｅｒｍｉｎａｔｉｏｎ　ｏｆ　ｒｅｓｉｓｔａｎｃｅ　ｔｏ　ｃｕｔｔｉｎｇ　ｂｙ　ｓｈａｒｐ　ｏｂｊｅｃｔｓに従って測定した。一定の移動距離で刃が試験片を貫通する（切る）とき、切れにくい素材ほど重い荷重が必要である。刃に加える荷重Ｌにおいて、刃の移動距離２０ｍｍで刃が試験片を貫通する時、荷重Ｌを切創抵抗値とする。刃はＡｍｅｒｉｃａｎ　Ｓａｆｅｔｙ　Ｒａｚｏｒ　Ｃｏ．，品番Ｎｏ．８８−０１２１を使用した。測定値はＮ（＝ニュートン）で表し、数値が大きいほど切れにくいことを示す。
【００５７】
［実施例１］
市販の単繊維繊度１．７Ｄｔｅｘ、繊維長５１ｍｍのＰＰＴＡ短繊維（東レ・デュポン（株）製、商品名ケブラー）を用いて通常のリング紡績法により、１３．０（回／２５．４ｍｍ）の撚り数の綿番手２０ｓ／１（２９５Ｄｔｅｘ単糸）の紡績糸を得た。
【００５８】
次いで７８ｄｔｅｘのポリウレタン系弾性繊維（東レ・デュポン（株）製、商品名ライクラ）を芯糸とし、得られた綿番手２０ｓ／１（２９５Ｄｔｅｘ単糸）のＰＰＴＡ紡績糸を鞘糸として用い、図２に示されるカバリング工程を使用して、以下の条件でカバリング加工を施し一重被覆糸を得た。
【００５９】
ドラフト：３．０倍
撚り数：Ｚ１６０Ｔ／ｍ
スピンドル回転数：５０００ｒｐｍ
巻取比：９３．０％
得られた一重被覆糸は、引張強度が６．４ｃＮ／ｄｔｅｘ、限界酸素指数が２６、５ｃＮ荷重時の伸度が２４％、残留ひずみが４．８％であった。
【００６０】
得られたＰＰＴＡ繊維単繊維束からなる一重被覆糸を４本引き揃え、ＳＦＧ−１３ゲージタイプの手袋編み機（株式会社島精機製作所）に供給して、手袋を編みあげた。
【００６１】
この手袋の切創抵抗は６．２（Ｎ）で、高い切創抵抗を持ち、熱溶融性は５級で熱による溶融穴あきが無く、また伸縮性に富むので装着感がよく、自動車産業における板金作業やアルミ建材の扱い、ビール瓶などのガラス器具の扱い作業などに用いる、安全性の高い作業手袋として適したものであった。
【００６２】
［比較例１］
鞘糸として綿番手２０ｓ／１（２６６Ｄｔｅｘ）のポリエチレンテレフタレート繊維からなる紡績糸を用いたほかは、実施例１とまったく同様の方法で手袋を得た。
【００６３】
この手袋の切創抵抗は３．０（Ｎ）で実施例１のＰＰＴＡ繊維を含む手袋の切創抵抗の約５０％にすぎなかった。また、熱溶融性は１級で、熱によって溶融穴あきし易く耐熱性に問題がある。
【００６４】
［実施例２］
実施例１で使用したものと同じ７８ｄｔｅｘのポリウレタン系弾性繊維を芯糸とし、実施例１で使用したものと同じ綿番手２０ｓ／１（２９５Ｄｔｅｘ単糸）のＰＰＴＡ紡績糸を鞘糸として用い、以下の条件でカバリング加工を施し、二重被覆糸を得た。
【００６５】
ドラフト：３．０倍
下撚り数：Ｓ１６０Ｔ／ｍ
上撚り数：Ｚ１２０Ｔ／ｍ
スピンドル回転数：５０００ｒｐｍ
巻取比：９３．０％
得られた二重被覆糸は、引張強度が６．４ｃＮ／ｄｔｅｘ、限界酸素指数が２７、５ｃＮ荷重時の伸度が２０％、残留ひずみが４．８％であり、良好な伸縮性を有し、耐燃焼性に優れたものであった。
【００６６】
得られたＰＰＴＡ繊維単繊維束からなる二重被覆糸を２本引き揃え、ＳＦＧ−１３ゲージタイプの手袋編み機（株式会社島精機製作所）に供給して、手袋を編みあげた。
【００６７】
この手袋の切創抵抗は６．２（Ｎ）で、高い切創抵抗を持ち、熱溶融性は５級で熱による溶融穴あきが無く、また伸縮性に富むので装着感がよく、自動車産業における板金作業やアルミ建材の扱い、ビール瓶などのガラス器具の扱い作業などに用いる、安全性の高い作業手袋として適したものであった。
【００６８】
［実施例３］
原料繊維として特公平０７−０３３６０４に開示される方法で得られた、引っ張り強度１３ｃＮ／ｄｔｅｘ、単糸繊度０．１７ｔｅｘ、繊維長５１ｍｍの高強度ポリビニルアルコール繊維を用いたほかは、実施例１とまったく同様の方法で被覆糸を得た。つぎにこの被覆糸を用いて実施例１と同様の１３ゲージの手袋編み機で伸縮性のある手袋を得た。
【００６９】
この手袋の切創抵抗は５．８（Ｎ）で、比較例１の切創抵抗３（Ｎ）より高い結果を得た。
【００７０】
また、熱溶融性は５級で熱による溶融穴あきがし難く、この点でも比較例１よりも優れている。
【００７１】
【表１】
2004011060.tif 000003
【００７２】
【発明の効果】
本発明の被覆糸を用いた防護手袋は、耐熱性と耐切創性に優れ、また伸縮性に富み、手によくフィットして作業性がよく、耐熱防護手袋、建設業、山林業などの作業用防護手袋、各種スポーツ用手袋、その他の各種防護手袋に有用である。
【００７３】
これらの結果を表１に示す。
【図面の簡単な説明】
【図１】本発明の被覆糸の一例を示す概略側面図である。
【図２】本発明の被覆糸の製造方法の一例を示す概略模式図である。
【符号の説明】
（イ）：芯糸
（ロ）：鞘糸
（ハ）：被覆糸
１：芯糸
２：鞘糸
３：転がし給糸ローラ
４：フィードローラ
５：下段スピンドル
６：下段ベルト
７：上段スピンドル
８：上段ベルト
９：Ｈボビン
１０：スネルガイド
１１：デリベリローラ
１２：ガイドバー
１３：テイクアップローラ
１４：チーズ
【図１】
2004011060.tif 000004
【図２】
2004011060.tif 000005